(57)【特許請求の範囲】
【請求項１】
溶媒含有ポリカーボネート溶融体を脱蔵する装置であって、フラッシュ脱蔵器がベント式押出機と併用され、該フラッシュ脱蔵器が、該押出機の上方に直接配置され、該フラッシュ脱蔵器の流入要素が、上流生成物分配器を備える分配板形態であるか、またはオリフィスを備えるパイプ形態であることを特徴とする、該装置。
【請求項２】
蒸気ラインがフラッシュ脱蔵器に装着されることを特徴とする、請求項１に記載の装置。
【請求項３】
フラッシュ脱蔵器が、凝縮蒸気、凝縮有機熱媒体または液体有機熱媒体を用いて加熱されることを特徴とする、請求項１または２に記載の装置。
【請求項４】
フラッシュ脱蔵器とベント式押出機の組合せの上流に、少なくとも１種の更なるフラッシュ脱蔵器が先行することを特徴とする、請求項１から３のいずれかに記載の装置。
【請求項５】
ベント式押出機が２軸型または４軸型であることを特徴とする、請求項１から４のいずれかに記載の装置。
【請求項６】
ベント式押出機が、密接噛合型の、コロタトリー２軸押出機であることを特徴とする、
請求項１から５のいずれかに記載の装置。
【請求項７】
押出機が、運搬方向に複数の脱蔵領域を有することを特徴とする、請求項１から６のいずれかに記載の装置。
【請求項８】
少なくとも１種の有機溶媒と少なくとも１種のポリカーボネートを含有するポリカーボネート溶液が界面法によって調製され、第２工程において、このポリカーボネート溶液が、ベント式押出機を併用するフラッシュ脱蔵器へ供給され、該フラッシュ脱蔵器は、該ポリマー溶液が該ベント式押出機内へ直接落下するように該押出機の上に直接配置されることを特徴とする、請求項１から７のいずれかに記載の装置を用いることによるポリカーボネート溶液の脱蔵方法。
【請求項９】
フラッシュ脱蔵器中に形成された溶媒含有蒸気が、蒸気ラインを用いて、フラッシュ脱蔵器のハウジングから直接除去されることを特徴とする、請求項８に記載の方法。
【請求項１０】
共留剤としての不活性ガスが、フラッシュ脱蔵器の上流のポリマー溶融体流内へ注入および混合されることを特徴とする、請求項８または９に記載の方法。
【請求項１１】
不活性ガスが、ベント式押出機の１以上のハウジングにおいて、共留剤として注入されることを特徴とする、請求項８から１０のいずれかに記載の方法。
【請求項１２】
フラッシュ脱蔵器内におけるポリカーボネートの流入濃度が、６０重量％〜９５重量％の間であることを特徴とする、請求項８から１１のいずれかに記載の方法。
【請求項１３】
ポリマーが、フラッシュ脱蔵器に浸入する前に、熱交換器を用いて加熱されることを特徴とする請求項８から１２のいずれかに記載の方法。
【請求項１４】
得られるポリカーボネートが、２０ｐｐｍ〜１０００ｐｐｍの残留溶媒含有量を有することを特徴とする、請求項８から１３のいずれかに記載の方法。
【発明の詳細な説明】
【技術分野】
【０００１】
本発明は、溶媒含有ポリカーボネート溶液を脱蔵させる装置および方法に関する。フラッシュ脱蔵装置とベント式押出機を併用する、本発明による装置を使用することにより、揮発性成分の残存値の低いポリカーボネートが、溶媒含有ポリマー溶融体から生成される。該ポリカーボネートは、光学特性、特に黄色度（ＹＩ）が改良される。
【背景技術】
【０００２】
ポリカーボネートを調製するための既知の界面法において、溶媒、例えば芳香族塩化炭化水素（特にジクロロメタン）が使用されており、最終製品においてそれらが残存することは望ましくない。なぜならば、それらはポリカーボネート中で崩壊を生じさせるからである。これらの揮発性成分を除去するために、先行技術において既知の方法を用いる場合、ベント式押出機を比較的高温で操作しなければならない。このことは熱損傷を引き起すと共に、光学特性を悪化させる欠点を有する。
【０００３】
従って、ポリカーボネート溶液の効率的な濃縮と、低温で溶媒の残存量を蒸発させることは、改良した光学特性を備えるポリカーボネートを得るために最も重要なことである。
【０００４】
界面法によるポリカーボネート合成法が種々の文献において記載されており、例えば、シュネルによる「ポリカーボネートの化学および物理」Polymer Reviews,第９巻、インターサイエンス・パブリッシャーズ、ニューヨーク、ロンドン、シドニー、１９６４年、第３３頁〜第７０頁に記載されている。
【０００５】
界面法の場合、最初に水性のアルカリ溶液（または懸濁液）中に導入された、ビフェノールのジナトリウム塩（または種々のビフェノールの混合物）は、第二相を形成する不活性な有機溶媒又は溶媒混合物の存在下でホスゲン化される。有機相を形成すると共に主に有機相中に存在するオリゴカーボネートは、適当な触媒を用いて縮合される。これによって有機相中に溶解した高分子量ポリカーボネートが得られる。最終的に有機相は、ナトリウムおよび触媒の残渣を除去するために、多段法で除去および洗浄される。一般に、反応後において有機相は、１０〜２０重量％のポリカーボネートを含有する。
【０００６】
続いて、ポリカーボネートを有機相から単離する必要がある。ポリカーボネート溶液を濃縮すること、およびポリカーボネートを単離することに関する常套の方法は、特許文献および教科書に記載されており、当業者には既知である。好ましくは、溶液からのポリカーボネートの単離は、溶媒を熱的に揮発させることにより行われるか、または真空を用いて行われる。溶媒の揮発後に溶融層を直接得るために、この方法は、高沸点（＞１００℃）溶媒、例えばクロロベンゼンなどを使用する必要がある。反応の間、溶媒中におけるポリマーの溶解度を改良するために、一種以上の高沸点溶媒と低沸点ジクロロメタンの混合物も使用されている。高沸点溶媒に対するジクロロメタンの重量比は、一般に、約１：１である。
【０００７】
更なる選択として、加熱ガス（特に蒸気）を導入し、揮発性成分を追い出すことが含まれる。このことには、キャリアガスでポリカーボネート溶液を噴霧し、固形分、特に水-湿潤懸濁液としてポリカーボネートを得ることが含まれる。他の単離方法は、結晶化法および沈殿法、ならびに固相中の溶媒の残留物をベーク-アウト(baking-out)することである。後の方法は、溶媒としてジクロロメタンの使用が必要である。これにより、揮発性溶媒の残留物含有量は、ジクロロメタンにおいて約２ｐｐｍとなる。
【０００８】
しかしながら、ジクロロメタンの残留物は、特にポリカーボネートの崩壊を生じさせる。何故ならば、ジクロロメタンは、処理作業中に、残存水分と共に塩酸を排出することが知られており、その結果、ポリカーボネートの変色と用具の腐食をもたらし得るからである。昇温させることで、ジクロロメタンは品質、例えば後処理工程における変色とゲル形成などの損失をもたらす。
【０００９】
蒸発、あるいはフラッシュ蒸発に関する既知の方法において、ポリカーボネート溶液は、わずかに上昇した圧力条件下にて、沸点より高い温度まで繰り返して加熱され、次いで、これらの過熱溶液は、容器内で減圧される。容器内の圧力は、溶液中の蒸気圧に相当する圧力よりも低くなる。一般に、工程を反復させることが有利である。何故ならば、反応後の溶液中のポリカーボネートの濃度は比較的低く、工程を反復することで、著しい過熱を回避できるからである。装置を用いて、ポリカーボネート溶液の蒸発を行う常套法は、当業者に既知である。例えば、過熱溶液は、分離器へ通じる過熱らせん管内で減圧できる。
【００１０】
ポリカーボネートが特定濃度（約６０重量％）よりも高い場合、フラッシュ蒸発による蒸発は、その高い粘度に起因して、より困難となる。約６０％以下の蒸発は、以下予備蒸発と称する。一般に、他の方法による装置および機器を用いて残存溶媒を除去することが好ましい。例えば、これらはベント式押出機または垂直の管状脱蔵器(tubular devolatilizer)であってもよい。最終段階において、特に低い残留物含有量をもたらすために、螺旋状の脱蔵器または発泡脱蔵器を使用できる。
【００１１】
先行技術に従ってポリカーボネートの蒸発を行う場合、一般に、過剰に高い装置温度がもたらされると共に、装置内での溶融体に対して過剰に長い滞留時間が付与される。この方法により、ポリカーボネート溶融体中の残存揮発性成分を十分に除去できるが、このような方法はポリカーボネートに対する損傷を生じさせる。この製品損傷は、一般に、脱蔵装置におけるポリマー溶融体に、過度の滞留時間を付与することによる、過度の熱応力に起因する直接的な影響である。この間、ポリカーボネートに副反応が生じ、該副反応は、光学特性の劣化、特に欠陥構造の形成を生じる。一般に、この欠陥の形成は、このようなポリカーボネートから製造された成形品に、紫外線光を照射することで明かとなる。このような欠陥のある構造の例は、超微粒子およびゲル体である。光学データキャリア、例えばＣＤまたはＤＶＤを製造するポリカーボネートの加工において、最終製品におけるこのような欠陥構造は、許容できず避けるべきであり、これによって品質の著しい欠損が生じる。
【００１２】
クロロベンゼン含有ポリカーボネート溶液の濃縮は、ＥＰ-Ａ１２６５９４４およびＥＰ-Ａ１１１３８４８において開示され、その例は、６５重量％ポリカーボネート溶液の調製を記載する。そこに記載された後処理工程に対比して、ポリカーボネート中の残留揮発成分を除去するために、このようなポリカーボネート溶液は、ベント式押出機を用いて更に蒸発させることができる。
【００１３】
原則として、ベント式または脱蔵押出機は当業者において既知であり、例えば［１］に記載されている。脱蔵押出機の特徴は、脱蔵ドームまたは脱蔵オリフィスと称されるものを備えることである。これらは、生じる蒸気を逃すことができる開口部を備えるハウジングである。生成物を脱蔵ドーム間で逆流させる場合、異なる圧力間での密閉状態を形成させることにより、種々の脱蔵ドームは、種々の圧力で操作できることが知られている。
【００１４】
ベント式押出機を用いて、ポリカーボネート溶液から、このような残留揮発性物質を除去することは、ＤＥ２９０８３５２およびＥＰ１１６５３０２に記載されている。これらの２つの押出法において、押出機流入口でのいわゆる後脱蔵が記載されている。この場合、所望により予め加熱したポリマー溶液を２軸押出機内へ導入し、その内部で発泡させる。次いで、２軸押出し機のフライトを介してガスは後から、脱蔵ドームへと除去される。一般に、このような後脱蔵は先行技術であり、例えば、「コロタトリー２軸押出機（Der gleichlaufige Doppelschneckeneextruder),Klemens Kohlgruber)」,カール・ハンサー・バーグ,ISBN 978-3-446-41252-1,第１９３頁〜１９５頁に記載されている。後脱蔵の１欠点は、蒸発させる溶媒の量に制限があることである。なぜならば、スクリューチャネルが、比較的狭く、その結果、後脱蔵ドーム内への生成物のエントレインメントを生じ得る高いガス速度がもたらされるからである。６５〜７５重量％のポリカーボネート溶液をこれらの装置内へ導入し、ポリカーボネート中の残留溶媒含有量を、ポリカーボネート材料全体に基づき、数ｐｐｍへと濃縮させるのであれば、残留溶媒の比較的高い割合を、押出機の更なる段階で除去する必要がある。ポリカーボネートに対する熱的損傷は、例えば黄変、不溶性成分の形成、しみ、ポリマー鎖の開裂、残留モノマーおよび低分子量成分の生成などを引き起し得る。溶媒（例えばジクロロメタンなど）の残留成分を有するポリカーボネート溶液が、押出機内へ直接導入されることも欠点である。なぜならば、例えばジクロロメタンの存在下でスクリューを移動させる場合、溶液の過熱は、局所的な生成物の損傷をもたらし、これにより生成物全体の変色をもたらし得るからである。このことは当業者に既知である。
【００１５】
更に、ＥＰ-Ａ０２７７００は、オレフィン重合からの溶液を濃縮するために、フラッシュ脱蔵とベント式押出機の併用を開示し、フラッシュ段階に先立ち、ポリマー溶融流内への共留剤流が導入されることを開示する。ポリカーボネート溶融体の場合、昇温させた水は、加水分解によるポリマー分解を生じ得る。したがって、このような方法は、ポリカーボネート溶融体から残留揮発性成分を除去するためには勧められない。また、該明細書によると、生成物は、装置の基底部にある脱蔵容器に「回収され」、脱蔵容器の底部と接触する押出機へと供給される。このことは、ポリマーの滞留時間を増加させるので、熱損傷を生じさせる。
【００１６】
ＪＰ０５０１７５１６においては、ポリマー溶液から残留揮発性物質を除去するためのベント式押出機の上に直接配置された管状気化器の使用を開示する。ここで記載される工程態様の欠点は、管状気化器中で形成される蒸気はその場で除去されずに、（後脱蔵を介することを含む）ベント式押出機の脱蔵オリフィスを介してある程度放出されることである。したがって、この方法は、純粋な後脱蔵に関する方法のように、狭いスクリューチャネルにおける高いガス速度から生じる同様の制限に見舞われる。生成物は、押出機中で剪断力を上昇させ、このことは、損害を与える温度上昇を不可避的に生じさせる。
【００１７】
ＥＰ-Ａ１５１０５３０は、圧力保持しながら熱交換器中で加熱されるポリマー溶液が、ベント式押出機へ供給される方法の概要を説明する。生成した気体は、前脱蔵および後脱蔵によって押出機から除去される。したがって、この方法は、後脱蔵に関する方法のように、狭いスクリューチャネルにおける高いガス速度から生じる同様の制限に見舞われると共に、ジクロロメタンの存在下でのスクリュー移動による局所的な過熱に見舞われる。ポリカーボネート溶液に関しては、ＥＰ-Ａ１５１０５３０における実施例６０〜６５に記載されるように、残留溶媒含有量が１０００ｐｐｍを上回る場合があり、このことは、多くの用途において容認できない。
【００１８】
ＥＰ１１１３８４８Ｂ１は、蒸発の最終段階にて、管状と螺旋状の脱蔵器を併用することを開示する。このことは、まず、下流分離器を備える垂直なシェルアンドチューブ熱交換器中でポリマー溶液を濃縮し、ポリカーボネートを６０〜７５重量％含有する溶液から、９８〜９９重量％まで濃縮し、次いで、らせん構造の脱蔵器を用いて、クロロベンゼンを５〜５００ｐｐｍの残留物含有量まで濃縮させることを含む。らせん構造の脱蔵器を使用する場合、ポリマー溶融体は、減圧および昇温度条件下にて、分離器中で微細なストランドへと成形され、その結果、溶媒から解放される。ストランド脱蔵技術の欠点は、効果的な脱蔵は、安定したストランドによってのみ確実に行われ、このことは装置中でストランドが断裂できないことを意味する。ストランドの安定性は、ポリマー溶液の粘度に影響される。極めて低い粘度はストランドの崩壊をもたらす。このことは、温度および残留揮発性物質の流入口濃度に関する操作パラメーターについて制限を課す。物質移動は、単に拡散によって決定されるので、粘度への悪影響に加えて、揮発性物質の過度な流入口濃度は、もたらすことができる脱蔵についても、直接的に悪影響を及ぼす。一方、物質移動に関する表面積は、ストランド形状により固定される。ストランドを得るのに広大な面積の溶融分散路が必要となり、更に高価で大きな装置を必要とする。このような大型装置は、特に放出時において、低い流速で流れる大面積を同様に不可避的に有する。このような低い流速は壁面に近いポリカーボネートの非常に長い滞留時間をもたらすので、その場でポリカーボネートに望ましくない変化、例えば、変色およびゲルの形成を誘発する。
【先行技術文献】
【特許文献】
【００１９】
【特許文献１】欧州特許出願公開第１２６５９４４号明細書
【特許文献２】欧州特許出願公開第１１１３８４８号明細書
【特許文献３】独国特許第２９０８３５２号明細書
【特許文献４】欧州特許第１１６５３０２号明細書
【特許文献５】欧州特許出願公開第０２７７００号明細書
【特許文献６】特開平０５-０１７５１６号公報
【特許文献７】欧州特許出願公開第１５１０５３０号明細書
【非特許文献】
【００２０】
【非特許文献１】シュネルによる「ポリカーボネートの化学および物理」Polymer Reviews,第９巻、インターサイエンス・パブリッシャーズ、ニューヨーク、ロンドン、シドニー、１９６４年、第３３頁〜第７０頁
【非特許文献２】「コロタトリー２軸押出機（Der gleichlaufige Doppelschneckeneextruder),Klemens Kohlgruber)」,カール・ハンサー・バーグ,ISBN 978-3-446-41252-1,第１９３頁〜１９５頁
【発明の概要】
【発明が解決しようとする課題】
【００２１】
したがって、本発明の目的は、ポリカーボネートにおいてこのような所望ではない変化が生じることを防ぐ、溶媒含有ポリカーボネート溶液の脱蔵を行う装置および方法を提供することである。より具体的には、本発明の目的は、高い溶融温度にてポリカーボネートを長期に亘る滞留時間にさらすことを妨げ、それにも拘わらず、最終的なポリカーボネートにおける残留溶媒濃度が低くなるように、ポリカーボネート溶液に関して現存する装置および現存する脱蔵法を改良することである。
【課題を解決するための手段】
【００２２】
驚くべきことに、この目的は、フラッシュ脱蔵器(flash devolatilizer)とベント式押出機を併用する装置を用いて、残留脱蔵を行うことによりもたらされる。溶媒としての芳香族塩化炭化水素（例えばクロロベンゼン）を含有するポリカーボネート溶液は、この装置の組合せへ供給され、ポリカーボネート溶液は、第１処理過程としてフラッシュ脱蔵器を通過し、第２の下流処理過程として、ベント式押出機を通過する。
【００２３】
本発明に従い使用されるフラッシュ脱蔵器は、分離器の上に配置されると共に、そこへ直接接続される。ポリカーボネート溶液で充填される、フラッシュ脱蔵器のオリフィスは、この分離機の中へ非制限的な方法で開口し、シェルアンドチューブ熱交換器から離れた濃縮ポリカーボネート溶液が直接ベント式押出機内へ移行できるように、同様に、該分離器は、より下方に位置する円錐部を介して、ベント式押出機の押出ハウジングに対して非制限的および非閉塞的(unblockable)な方法で直接接続される。
【００２４】
したがって、本発明は、フラッシュ脱蔵器とベント式押出機を併用する装置を用いて、溶媒含有ポリマー溶融体、特に、芳香族塩化炭化水素を含有するポリカーボネート溶液から、揮発性成分を除去するための装置および調製方法を提供する。
【００２５】
特に好ましい実施態様において、フラッシュ脱蔵器中で生成した溶媒含有蒸気が、分離器および凝縮器を介して、フラッシュ脱蔵器のハウジングから直接除去されるように、この装置の組合せは、蒸気ラインを備えて配置される。分離器における圧力に応じて、蒸気は真空ステーションを介して除去される。
【００２６】
本発明に係る方法の更に特に好ましい実施態様において、共留剤として、不活性成分、不活性成分、例えば窒素、アルゴン、二酸化炭素、水、メタンまたはヘリウム、またはこれらの成分の１種以上の混合物、好ましくは、窒素は、フラッシュ脱蔵器上流のポリマー溶融体流内へ、注入および混合される。
【００２７】
本発明に係る方法の更に特に好ましい実施態様において、不活性ガスは、ベント式押出機の１以上のハウジング中に共留剤として注入される。
【００２８】
フラッシュ脱蔵器中での蒸発（該蒸発は押出機の上流でおこなわれる）は、押出機の速度をより遅くできるので、温度の減少、すなわち製品損傷を減少させる。
【図面の簡単な説明】
【００２９】
【図１】図１は、本発明に係る実施態様を示す
【図２】図２は、本発明に係る実施態様を示す
【図３】図３は、分離器を備えるフラッシュ脱蔵器の断面図である。
【図４】図４は、分離器を備えるフラッシュ脱蔵器の断面図である。
【発明を実施するための形態】
【００３０】
好ましくは、フラッシュ脱蔵器は、流入要素と分離器から構成される。流入要素は、生成物が分離器（そこで、ポリマー溶液は除去される揮発性成分から分離する）の気層に入ることを確実にすると共に、残留気体の蒸気が除去されることを確実にする。
【００３１】
流入要素は様々な様式で設計でき、例えば、フラッシュバルブ、上流生成物分配器を備える分配板、または底部にオリフィスを備える、１以上の実質的に水平なパイプである。上流生成物分配器を備える分配板、または底部にオリフィスを備える実質的に水平なパイプが好ましい。「実質的に水平」とは、水平線に対するパイプが、最大２０°、好ましくは最大１０°、より好ましくは０°の角度を有することを意味する。
【００３２】
好ましい実施態様において、本発明に係る装置は、少なくとも１種の有機溶媒を含有するポリカーボネート溶液（好ましくは、界面法から得られるポリカーボネート溶液）の脱蔵に適する。本明細書との関連で、「ポリカーボネート溶液」および「ポリカーボネート溶融体」は同等なものと考えられる。
【００３３】
６５〜７５重量％のポリカーボネート溶液は、上流濃縮ステージからのポンプ圧にてこのパイプ内を好ましく通過し、次いで、直下のベント式押出機のハウジング内へと、濃縮したポリカーボネート溶液における溶媒の蒸発と共に、穿孔から膨張する。流入要素内への浸入時における圧力は、好ましくは１.５〜１５ｂａｒであり、分離器中の圧力は、０.３〜６ｂａｒである。
【００３４】
好ましい実施態様において、この方法が十分な気化エネルギーをもたらすように、熱交換器をフラッシュ脱蔵器上流に接続させてもよい。ポリカーボネート溶液温度は、好ましくは１８０℃〜３００℃、より好ましくは２００℃〜２５０℃の範囲である。
【００３５】
この方法の場合、より高く濃縮し、より低温のポリカーボネート溶液が、ベント式押出機へ供給される。ベント式押出機の効率は、この方法によって向上される。なぜならば、濃縮させたポリカーボネート溶液中の残存揮発性成分を除去するのに、より低いエネルギー入力のみが必要であると共に、より少量の蒸気を、それらの通気オリフィスから除去する必要があるからである。ベント式押出機における効率を上昇させることは、押出機中でのポリカーボネート溶液の滞留時間と温度を減少させることができる。したがって、本発明の目的に対して、ポリカーボネートの穏やかな脱蔵をもたらす。
【００３６】
好ましいフラッシュ要素、分配板および水平パイプのオリフィスは、好ましくは、それらがスクリュー軸の上方に位置するように配列され、重力により、穿孔から放出されるポリマー溶液がスクリュー軸または複数のスクリュー軸上に実質的に落下して直接流入できるように、該オリフィスは配列される。単相または二相の流れがオリフィスの前に存在するように、本発明に係るオリフィスは設定される。オリフィスより上方の単相流に対して、それらを通過する流れが、流入口におけるポリカーボネート溶液の蒸気圧に少なくとも相当する圧力低下を生じさせるよう、オリフィスは好ましく配置される。温度と、ポリカーボネート溶液の溶媒濃度と、分子量と、蒸気圧と、このポリマー溶液の粘度の関係は当業者にとって既知であり、当業者は、ダイプレートより上方の単相性を保証する様式を見出すことができる。二相性を目的とする場合、パイプ上流のライン内または分配板上流のライン内において、圧力保持バルブを用いることが好ましい。
【００３７】
オリフィスの形状は、例えば、円形、楕円形またはスロット形状であってもよい。オリフィスの、流れ方向に対して垂直な最小寸法（スロット形状における幅、楕円における小半径、環状オリフィスにおける直径）は、本発明に従うと、２ｍｍ〜５０ｍｍ、好ましくは５ｍｍ〜３０ｍｍである。穿孔の数は、穿孔当りの処理能力が５ｋｇ/時〜１００ｋｇ/時、好ましくは１０ｋｇ/時〜５０ｋｇ/時、より好ましくは２０ｋｇ/時〜３０ｋｇ/時となるように選択される。好ましくは、穿孔は、押出軸に対して列を成して配列され、より好ましくは正方形の配列であるか、または穿孔の中心が正三角形の角に相当するような配列である。
【００３８】
フラッシュ脱蔵器に入るポリマー溶液の温度は、１８０℃〜３００℃の間、好ましくは２００℃〜２５０℃の間である。
フラッシュ脱蔵器の分離器中の絶対圧は、０.３〜６ｂａｒ、好ましくは０.５〜４ｂａｒ、より好ましくは１〜２ｂａｒの間である。
【００３９】
好ましい実施態様において、フラッシュ脱蔵器内へ入る前のポリマー溶液は、それが浸入する際に有する温度まで、１以上の熱交換器を用いて加熱される。この目的に対して適当な熱交換器は、当業者において既知である。例えば、この目的用の滑らかなシェルアンドチューブ熱交換器、熱伝達を改良するための静的ミキサーが好ましくは組み込まれた、シェルアンドチューブ熱交換器、または平板熱交換器であってもよい。好ましくは、ポリマー溶液は、チューブの内部に存在する。これらの熱交換器の通路の数は、１以上であってもよく、好ましくは１つである。滑らかなシェルアンドチューブ熱交換器、または熱伝達を改良するための静的ミキサーを備えるシェルアンドチューブ熱交換器が好ましい。液体または凝縮熱媒体を用いて、当業者において既知の方法で、熱交換器を加熱できる。液体の熱媒体に関しては、有機熱媒体オイル、例えばＭａｒｌｏｔｈｅｒｍ  ＬＨまたはＭａｒｌｏｔｈｅｒｍ  Ｎが好ましい。凝縮熱交換器は、好ましくは、凝縮空気または凝縮熱媒体オイル（例えばＤｉｐｈｙｌ）である。品質の観点から、熱伝達のために選択される加熱温度をあまり高くすべきでない。好ましくは、加熱温度と平均熱出口温度の差は、４０Ｋ未満、好ましくは３０Ｋ未満、より好ましくは２０Ｋ未満である。熱交換器中での生成物の滞留時間は、好ましくは１０分未満、好ましくは５分未満、およびより好ましくは３分未満である。
【００４０】
熱交換器もしくは複数の熱交換器は、好ましくは、単相モードで操作される。この目的のために、熱交換器の出口側において、加熱温度でのポリマーの蒸気圧よりも高い、ポリマー溶液に関する出口での圧力を保持する圧力保持バルブを装着することが好ましい。熱交換器を通過する流は、好ましくは、底部から上昇する。
【００４１】
特に好ましい実施態様において、分離器は、上部領域において、蒸気を除去するための少なくとも１つの出口オリフィスと、蒸気流により同伴される溶融粒子を分離除去できる少なくとも１つの分離容器と、凝縮ユニットを有する。凝縮ユニットを過ぎてから、圧力調整により真空発生させる装置を存在させてもよい。
【００４２】
ポリカーボネート溶液は、ポリカーボネート溶液の総重量に基づき、好ましくは６５〜９５重量％のポリカーボネートを含有する。
【００４３】
好ましい実施態様において、フラッシュ脱蔵器より上流および/またはベント式押出機中に共留ガスを更に添加することは、穏やかな形態で、ポリカーボネート溶液中の残留揮発分に関する除去度合いを改良する。特に、揮発性のジクロロメタンは、それが押出機の軸と接触する前に、この方法を用いてほぼ完全に除去される。この結果、着色に関するジクロロメタンの悪影響を回避できる。
【００４４】
本発明による、ポリカーボネート残留脱蔵法における具体的な実施態様において、フラッシュ脱蔵器およびベント式押出機の上記組合せの上流には、更なるフラッシュ脱蔵器または縦樋脱蔵器が先行する。その内部には、５５〜８０重量％のポリカーボネートが第１工程において導入され、次いで予備濃縮される。このようにして、７０〜９５重量％、好ましくは８０〜９０重量％へ予備濃縮されているポリカーボネート溶液は、次いで、ベント式押出機へ直接接続されている上記の第二フラッシュ脱蔵器へと供給される。このようにして、いくつもの装置に亘って、ポリカーボネート溶液中の揮発性成分を蒸発させるのに必要な熱量の供給を分配することができ、したがって、装置温度を選択することにより、ポリカーボネート溶液の過熱と関連する副反応を回避できる。
【００４５】
フラッシュ脱蔵器に関する材料は、ジクロロメタンによる腐食攻撃に対して耐久性を有するべきであり、また、ポリカーボネートを損傷させないものであるべきである。低鉄または鉄を含有しない材料を用いることが好ましい。好ましくは、鉄含有量が４重量％未満のニッケル系材料であり、より好ましくは、材料番号（「Key to Steel」2007，Verlag West GmbH):2.4605(NiCr23Mo16Al)および2.4610(NiMo16Cr16Ti)で表わされる合金である。押出機内の流入口におけるポリマー濃度は、８０〜９９重量％、好ましくは９０〜９９重量％である。
【００４６】
ベント式押出機は、単軸またはマルチシャフト型であってもよく、好ましくは、単軸、２軸または、４軸であり、最も好ましくは２軸である。マルチシャフト型のベント式押出機は、共-ロータリ型もしくはカウンター・ロータリー型、密接噛合型若しくは接触型であってもよく、あるいは、４本以上の軸を有する場合、密接噛合型と接触型の組合せであってもよい。特に好ましくは、密接噛合型の、コロタトリー（corotatory）２軸押出機である。
【００４７】
好ましい実施態様において、例えば、１対のコロタトリースクリュー軸と、１対の相互に厳密に摩擦するスクリュー軸とを有するマルチシャフトスクリュー装置向けのスクリュー要素を使用することも可能である。なお、２以上のスクリューフライト(screw flight)Ｚ、軸間距離Ａおよび外径ＤＥを有する場合、１要素対のフライトアングルの合計は、０よりも大きく下記式よりも小さい。このようなスクリュー要素は、例えば独国出願公開公報（Offenlegungschrift）ＤＥ１０２００８０２９３０５.９（該出願は、本願出願日において未公開である）に記載されている。
【００４８】
【数１】
0005844253.tif 000002
【００４９】
更に好ましい実施態様において、例えば、１対のコロタトリースクリュー軸と、１対の相互に厳密に摩擦するスクリュー軸とを有するスクリュー要素を用いることも可能であり、生成中および生成されたスクリュープロファイルは、シーリング領域-転移領域-チャネル領域-転移領域の順序を有し、１つのシーリング領域は、フライト領域-フランク領域-フライト領域の順序であり、１つのチャネル領域は、グルーブ領域-フランク領域-グルーブ領域の順序であり、および１つの転移領域は、フランク領域に始まりフランク領域で終わるスクリュープロファイル領域の配列である。外部スクリュー半径に相当するスクリュープロファイルの領域は、フライト領域と称される。コア半径に相当するスクリュープロファイルの領域は、グルーブ領域と称される。外部スクリュー径よりも小さくコア半径よりも大きいスクリュープロファイルの領域は、フランク領域と称される。このようなスクリュー要素は、例えば、独国出願公開公報（Offenlegungschrift）ＤＥ１０２００８０２９３０６.７（該出願は、本願出願日において未公開である）に記載されている。「フライト領域」の場合、スクリュー要素は、それらの最も大きな直径を有すると共に、壁を洗浄する。「グルーブ領域」の場合、スクリュー要素はそれらの最も小さい直径を有する。「転移領域」の場合、スクリュー要素は、それらの最大でもなく最小でもない直径を有する。
【００５０】
脱蔵領域は、２または３つのフライトを用いて構成され、好ましくは２つのフライトで構成される。
【００５１】
とりわけ、押出機が、運搬方向に複数の脱蔵領域を有し、吸引装置がそれらの各々に取り付けられる、更に好ましい実施態様に従う場合、高い程度の脱蔵を達成できる。極めて良好な結果は、その流入オリフィス越えて、運搬方向に４または５つの脱蔵領域を有する、押出機であって、第１脱蔵領域に配置される脱蔵オリフィスにて生成される絶対圧が好ましくは５０〜１５０ｋＰａの範囲であり、第２脱蔵領域に配置される脱蔵オリフィスにて生成される絶対圧が好ましくは０.３〜１０ｋＰａの範囲であり、第３およびそれに続く更なる脱蔵領域に配置される脱蔵オリフィスにて生成される絶対圧が好ましくは０.１〜３ｋＰａの範囲であり、好ましくは、圧力が各過程において減少する該押出機を用いることでもたらされる。好ましくは、脱蔵領域の各々は、生成した蒸気を除去する脱蔵ドームを有する。押出機における異なる脱蔵領域の間には、圧力降下が中間または後搬送要素によりもたらされる予備領域が配列され、その結果、押出機の自由横断面が完全に充填される。このことは、脱蔵領域の気層において種々の圧力を生じさせる。この目的のために、混練要素または後搬送スクリュー要素を用いることが好ましい。
【００５２】
好ましい実施態様において、ベント式押出機における脱蔵は、脱蔵表面積を増加させる共留剤による良好な影響を受け得る。本発明による方法において、好ましくは、共留剤は、運搬方向における最後から２番目の脱蔵領域と最後の脱蔵領域の間に添加される。使用される共留剤は、好ましくは窒素である。共留剤は混練領域中で分散される。供給される共留剤の体積流量は、好ましくは３９０ｒｐｍに相当するかそれ未満の軸速度にて、好ましくは０.０５〜０.３質量％である。脱蔵領域の下流にて、添加剤と所望により溶融ポリマーの流れが添加され、それは、圧力上昇領域において主流と混合される。圧力上昇領域および混合領域は、１、２または３つのフライト型であってもよく、好ましくは２または３つのフライト型であり、特に好ましくは３つのフライト型である。事前脱蔵区画が２つのフライト型を有する場合、３つのフライト型は直径の減少を伴う。
【００５３】
本発明に係る方法によって得ることができる熱可塑性ポリカーボネートは、ポリマー材料に基づき、２０００ｐｐｍ以下、好ましくは２０〜１０００ｐｐｍ、より好ましくは５０〜６００ｐｐｍの揮発性物質（溶媒、特にモノクロロベンゼン）の残留物含有量を有する。残留するジクロロメタン含有量は、２ｐｐｍ以下であり、好ましくは１ｐｐｍ未満、特に好ましくは０.５ｐｐｍ未満（ジクロロメタンがない）である。
【００５４】
ポリカーボネートを調製するための、本発明による方法に適当なジフェノールは、先行技術において何度も記載されている。
【００５５】
適当なジフェノールには、以下のものが含まれる：例えば、ヒドロキノン、レソルシノール、ジヒドロキシジフェニル、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、およびそれらのアルキル化、環アルキル化および環ハロゲン化化合物。
【００５６】
好ましいジフェノールは、４，４’−ジヒドロキシジフェニル、２，２−ビス（４−ヒドロキシフェニル）−１−フェニルプロパン、１，１−ビス（４−ヒドロキシフェニル）フェニルエタン、２，２−ビス（４−ヒドロキシフェニル）プロパン、２，４−ビス（４−ヒドロキシフェニル）−２−メチルブタン、１，３−ビス［２−（４−ヒドロキシフェニル）−２−プロピル］ベンゼン（ビスフェノールＭ）、２，２−ビス（３−メチル−４−ヒドロキシフェニル）プロパン、ビス（３，５−ジメチル−４−ヒドロキシフェニル）メタン、２，２−ビス（３，５−ジメチル−４−ヒドロキシフェニル）プロパン、ビス−（３，５−ジメチル−４−ヒドロキシフェニル）スルホン、２，４−ビス（３，５−ジメチル−４−ヒドロキシフェニル）−２−メチルブタン、１，３−ビス［２−（３，５−ジメチル−４−ヒドロキシフェニル）−２−プロピル］−ベンゼンおよび１，１−ビス（４−ヒドロキシフェニル）−３，３，５−トリメチルシクロヘキサン（ビスフェノールＴＭＣ）である。
【００５７】
特に好ましいジフェノールは、４，４’−ジヒドロキシジフェニル、１，１−ビス（４−ヒドロキシフェニル）フェニルエタン、２，２−ビス（４−ヒドロキシフェニル）プロパン、２，２−ビス（３，５−ジメチル−４−ヒドロキシフェニル）プロパン、１，１−ビス（４−ヒドロキシフェニル）シクロヘキサンおよび１，１−ビス（４−ヒドロキシフェニル）−３，３，５−トリメチルシクロヘキサン（ビスフェノールＴＭＣ）である。
【００５８】
ホモポリカーボネートの場合、ただ１種のジフェノールが使用され、コポリカーボネートの場合、複数のジフェノールが使用される。もちろん、使用されるジフェノール、合成に添加される助剤および他の化学薬品なども、それら自体の合成、処理および貯蔵に由来する不純物で汚染されても良いが、極めて混じりけのない原料物質を用いることが望ましい。
【００５９】
分子量の調節に必要な単官能性連鎖停止剤、例えばフェノールもしくはアルキルフェノール、特にフェノール、ｐ−ｔｅｒｔ−ブチルフェノール、イソオクチルフェノール、クミルフェノール、それらのクロロ炭酸エステルまたはモノカルボン酸の酸塩化物またはこれらの連鎖停止剤の混合物を、ビスフェノキシド若しくはビスフェノキシド類と共に反応に供給するか、ホスゲンもしくはクロロ炭酸末端基が反応混合物中に存在する、合成中の任意の他の地点で添加するか、あるいは、連鎖停止剤としての酸塩化物およびクロロ炭酸エステルの場合、形成するポリマーにおいて十分なフェノール性末端基が存在する、合成中の任意の他の地点で添加する。しかし、好ましくは、連鎖停止剤は、ホスゲン化の後に、ホスゲンがもはや存在しないものの、触媒が未だ計量添加されている時または位置にて、添加される。あるいは、それは、触媒の前に、触媒と共にまたは平行して計量添加できる。
【００６０】
同様に、分枝剤または分枝剤混合物は、合成に対して所望により添加される。しかしながら、通常、分枝剤は、連鎖停止剤の前に添加される。一般に、トリスフェノール、第４級フェノールまたはトリ−もしくはテトラカルボン酸の酸塩化物、またはこれらのポリフェノールもしくは酸塩化物の混合物が使用される。３以上のフェノール性ヒドロキシル基を有すると共に分枝剤として適当な化合物の例には、以下のものが含まれる：フロログルシノール、４，６−ジメチル−２，４，６−トリ（４−ヒドロキシフェニル）ヘプテン-２、４，６−ジメチル−２，４，６−トリ（４−ヒドロキシフェニル）ヘプタン、１，３，５−トリ（４−ヒドロキシフェニル）ベンゼン、１，１，１−トリ（４−ヒドロキシフェニル）−エタン、トリ（４−ヒドロキシフェニル）フェニルメタン、２，２−ビス（４，４−ビス（４−ヒドロキシフェニル）シクロヘキシル］−プロパン、２，４−ビス（４−ヒドロキシフェニル−イソプロピル）フェノール、テトラ（４−ヒドロキシフェニル）メタン。
【００６１】
別の三官能性化合物の例は、２，４−ジヒドロキシ安息香酸、トリメシン酸、塩化シアヌルおよび３，３−ビス（３−メチル−４−ヒドロキシフェニル）−２−オキソ−２，３−ジヒドロインドールである。
【００６２】
好ましい分枝剤は、３，３−ビス（３−メチル−４−ヒドロキシフェニル）−２−オキソ−２，３−ジヒドロインドールおよび１，１，１−トリ（４−ヒドロキシフェニル）エタンである。
【００６３】
ポリカーボネートの界面合成において好ましく使用される触媒には、以下のものが含まれる：第３級アミン、特にトリエチルアミン、トリブチルアミン、トリオクチルアミン、Ｎ−エチルピペリジン、Ｎ−メチルピペリジン、Ｎ−ｉ／ｎ−プロピルピペリジン；第４級アンモニウム塩、例えばテトラブチルアンモニウム水酸化物、塩化物、臭化物、硫化水素若しくはテトラフルオロホウ酸塩、トリブチルベンジルアンモニウム水酸化物、塩化物、臭化物、硫化水素若しくはテトラフルオロホウ酸塩、テトラエチルアンモニウム水酸化物、塩化物、臭化物、硫化水素若しくはテトラフルオロホウ酸塩、ならびにアンモニウム化合物に対応するホスホニウム化合物。これらの化合物は、典型的な界面触媒として文献に記載されており、市販されており、当業者によく知られている。触媒は、単独で、混合物で、または相互に並行して連続的に、合成に添加でき、所望によりホスゲン化の前に添加できる。しかし、好ましくは、ホスゲンの導入後に計量添加される（ただし、オニウム化合物またはオニウム化合物の混合物を触媒として使用する場合を除く）。この場合、ホスゲンを計量添加する前に添加することが好ましい。触媒を物質中、不活性溶媒中、好ましくはポリカーボネート合成に係る溶媒中で計量添加でき、または水性溶液として計量添加でき、もしくはそのアンモニウム塩としての第三級アミンの場合、酸、好ましくは鉱酸、特に塩酸とともに計量添加できる。複数の触媒を使用する場合、触媒の総量の一部を計量添加する場合、もちろん様々な位置または様々な時間において異なる計量添加の方法を行うことも可能である。使用される触媒の総量は、用いられるビスフェノールのモルに対して０．００１〜１０ｍｏｌ％、好ましくは０．０１〜８ｍｏｌ％、特に好ましくは０．０５〜５ｍｏｌ％である。
【００６４】
ポリカーボネート合成は、連続的に行ってもよく、回分式で行なってもよい。したがって、反応は、攪拌容器、管状反応炉、ポンプ循環反応炉または攪拌容器カスケード、あるいはこれらの組合せで行われる。既に記載したように、混合ユニットを使用することにより、合成混合物が完全に反応している場合、すなわち、ホスゲンまたはクロロ炭酸エステルの加水分解性塩素をもはや含有しない場合に、水相と有機相の分離を可能な限り確実とする。
【００６５】
ホスゲン導入後、任意の分枝剤を添加する前のしばらくの間、有機相と水相を混合することが有利であり、ビスフェノキシドと共に計量添加されていない場合、連鎖停止剤と触媒が添加される。このような連続反応時間は、各計量添加の後に有利である。これらの連続攪拌時間は１０秒〜６０分、好ましくは３０秒〜４０分、より好ましくは１〜１５分である。
【００６６】
有機相は溶媒または複数の溶媒混合物から構成されてもよい。適当な溶媒は塩素化炭化水素（脂肪族および/または芳香族）、好ましくはジクロロメタン、トリクロロエチレン、１，１，１−トリクロロエタン、１，１，２−トリクロロエタンおよびクロロベンゼン、ならびにそれらの混合物である。しかし、芳香族炭化水素、例えばベンゼン、トルエン、ｍ／ｐ／ｏ−キシレンなど、または芳香族エーテル、例えばアニソールなどを使用してもよく、それらを単独で、混合して、あるいは塩素化炭化水素に加えて使用できる。合成の別の実施態様は、ポリカーボネートを溶解しないが、それを単に膨潤させる溶媒を使用する。したがって、溶媒と併用して、ポリカーボネートに対する非溶媒を使用することも可能である。溶媒の組み合せが第二有機相を形成する場合、水相において使用される溶媒は、可溶性溶媒、例えばテトラヒドラフラン、１，３／１，４−ジオキサンまたは１，３−ジオキソランなどであってもよい。
【００６７】
最大でも（＜２ｐｐｍ）のクロロ炭酸エステルの痕跡を含む、完全に反応した少なくとも二相性の反応混合物は、相分離を示すままである。水性のアルカリ性相を、水相としてポリカーボネート系内へ完全にまたは部分的に戻す場合もあり、あるいは、溶媒と触媒化合物を除去する廃水処理に付して再利用してもよい。後処理の他の変形例の場合、有機不純物の除去後（特に溶媒とポリマー残渣の除去後）、および、所望により、例えば水酸化ナトリウム溶液を添加することにより、具体的なｐＨを確立した後、例えば塩素アルカリ電気分解に付すことができる塩を除去すると共に、水相を所望により合成系へ送り返す。
【００６８】
次いで、ポリカーボネートを含有する有機相を精製して、アルカリ性、イオン性または触媒性の全汚染物をそこから取り除くことができる。１以上の相分離の後であっても、有機相は、微細液滴状の水性のアルカリ性相と触媒（一般に第三級アミン）の一部を含有している。有機相が、沈殿槽、攪拌容器、コアレッサー若しくは分離器、またはそれらの組合せを通過することによって、所望により、相分離を促進できる。この場合、能動的または受動的な混合装置を用いる環境下、各分離工程またはいくつかの分離工程において、所望により水を計量添加できる。
【００６９】
アルカリ性の水相に関するこの粗分離の後、希酸、鉱酸、カルボン酸、ヒドロキシカルボン酸および/またはスルホン酸を用いて、有機相を１回以上洗浄する。水性の鉱酸、特に塩酸、亜リン酸およびリン酸、またはこれらの酸の混合物が好ましい。これらの酸の濃度は、０.００１〜５０重量％、好ましくは０.０１〜５重量％の範囲である。
【００７０】
さらに、脱塩水または蒸留水で有機相を繰り返して洗浄する。所望により水相の一部で分散させた有機相は、沈殿槽、攪拌容器、コアレッサー若しくは分離器、またはそれらの組合せを用いる各洗浄工程の後に除去される。この場合、能動的または受動的な混合装置を用いる洗浄工程の間に、所望により洗浄水を計量添加できる。
【００７１】
これらの洗浄工程の間または洗浄の後に、ポリマー溶液の基礎を形成する溶媒中に好ましく溶解する酸を、所望により添加してもよい。塩化水素ガス、およびリン酸または亜リン酸を用いることが好ましく、それらは、所望により混合物としても使用できる。
【００７２】
次いで、後続の工程にて、精製溶液は、本発明に係るフラッシュ脱蔵器／ベント式押出機を結合させた装置へ供給される。
【００７３】
本発明による方法によって得られたポリカーボネートは、常套の添加剤（例えば、助剤および強化剤）を付与されることにより、変性させてもよい。添加剤および混合物の添加は、使用時間の延長（例えば、加水分解安定剤または分解安定剤）、色彩安定性の改良（例えば、熱安定剤および紫外線安定剤）、加工の容易性（例えば離型剤、流動助剤）、使用特性の改良（例えば帯電防止剤）、難燃性の改良、視覚的印象に影響を与え（例えば、有機着色剤、顔料）または特定の負荷に対するポリマー特性を調整する機能を果たす（衝撃改質剤、微細粉砕鉱物、繊維状物質、石英粉末、ガラス繊維および炭素繊維）。
【００７４】
図１において、ポリマー溶液は供給ライン１を介してシェルアンドチューブ熱交換器２へ供給される。シェルアンドチューブ熱交換器は、３にて供給され４から除去される熱媒体で加熱される。熱交換器２中の圧力は、バルブＶを用いて、加熱温度での溶液の蒸気圧よりも高く維持されている。その後、ポリマー溶液は、生成物分配器５およびノズル板６を介して、押出器の上方に直接配設された分離容器７内へ展開される。放出された気体は、蒸気ライン８を介して除去される。生成物は、押出機の流入領域９内へ直接落下し、予備領域１０を介して、脱蔵ドーム１２を有する第１の脱蔵領域１１へ供給される。これらの後に、更なる予備領域１０と脱蔵領域１１配置が続く。最後の脱蔵ドーム上流にて、混練領域１２中の添加位置１３にて、窒素が供給ライン１４を介して添加される。添加位置１５にて、添加剤と所望による溶融ポリマーが添加され、それらは圧力増加および混合領域１６中でポリマー流と混合される
【００７５】
図２において、ポリマー溶液は供給ライン１を介してシェルアンドチューブ熱交換器２へ供給される。シェルアンドチューブ熱交換器は、３にて供給され４から除去される熱媒体で加熱される。熱交換器２中の圧力は、バルブＶを用いて、加熱温度での溶液の蒸気圧よりも高く維持されている。その後、ポリマー溶液は、挿入チューブ５およびオリフィス６を介して、押出器の上方に直接配設された分離容器７内へ展開される。放出された気体は、蒸気ライン８を介して除去される。生成物は、押出機の流入領域９内へ直接落下し、予備領域１０を介して、脱蔵ドーム１２を有する第１の脱蔵領域１１へ供給される。これらの後に、更なる予備領域１０と脱蔵領域１１配置が続く。最後の脱蔵ドーム上流にて、混練領域１２中の添加位置１３にて、窒素が供給ライン１４を介して添加される。添加位置１５にて、添加剤と所望による溶融ポリマーが添加され、それらは圧力増加および混合領域１６中でポリマー流と混合される
【００７６】
図３および図４は、析出容器を備えるフラッシュ脱蔵器の断面を示し、より低い位置において、押出機の軸に対して平行な方向に押出軸が配置される。ポリカーボネート溶液は、フラッシュチューブ２０または２０'を介して上方から、分離器１６内へ導入される。蒸気は、分離器２１中で濃縮ポリマー溶液から分離される。蒸気は、蒸気ライン２２を介して凝縮に付される。濃縮ポリマー溶液の大部分が押出軸２５へ直接衝突し、円錐部２３におけるより少量のポリマー溶液は、重力の作用により押出軸に向かって流入する。押出軸は、上部が開口する押出ハウジング２４中に配置される、
【００７７】
実施例は、例示する目的で本発明を説明する機能を果たすが、限定して解釈されるべきではない。
【実施例】
【００７８】
黄色度指数ＹＩは、厚さ４ｍｍの射出成形サンプルを用いてＡＳＴＭ  Ｅ３１３に従い決定した。射出温度は３００℃であった。
【００７９】
相対粘度は、２５℃での純溶媒の粘度に対する、ジクロロメタン１００ｍｌ中の０.５ｇポリカーのネート溶液の粘度の比である。
【００８０】
実施例
６５重量％のポリカーボネートと、３３.５重量％のクロロベンゼンと、１.５重量％の塩化メチレンから成る溶液から、本発明に係る装置を用いて、６.５ｔ／時のポリカーボネートを単離した。使用されるベント式押出機は、密接噛合型の、コロタトリー（corotatory）２軸押出機として設計され、１７８ｍｍのスクリュー径を有し、直径に対する押出機の長さの比が４８であり、流入領域と脱蔵領域において２つのフライト構造が構成される。フラッシュ脱蔵器は、底部に穴が設けられた、直径１５０ｍｍのパイプから構成された。フラッシュ脱蔵器内の入り口温度は２３０℃であった。共留剤領域において、１３ｋｇ／時の窒素が供給された。単離したポリカーボネートは、１.２９５の相対粘度を有した。
【００８１】
単離したポリカーボネート中の残留クロロベンゼン含有量は、３３０ｐｐｍであり、ジクロロメタン含有量は検出下限の０.５ｐｐｍ未満であった。押出機のノズルでの最大温度は、３９１℃であった。ポリカーボネートの黄色度指数は１.７であった。
【００８２】
比較例
６５重量％のポリカーボネートと、３３.５重量％のクロロベンゼンと、１.５重量％の塩化メチレンから成る溶液から、押出機を用いる後脱蔵法により、６.５ｔ／時のポリカーボネートを単離した。使用したベント式押出機は、本発明の実施例に類似し、密接噛合型の、コロタトリー（corotatory）２軸押出機として設計され、１７８ｍｍのスクリュー径を有し、直径に対する押出機の長さの比が４８であり、流入領域と脱蔵領域において２つのフライト構造が構成される。共留剤領域において、本発明に係る実施例と同じ、１３ｋｇ/時の窒素が供給された。後脱蔵前のポリマー溶液の温度は１８５℃であった。押出機内への流入はバルブを介しておこなった。単離したポリカーボネートは、１.２９５の相対粘度を有した。
【００８３】
単離したポリカーボネート中の残留クロロベンゼン含有量は、４１０ｐｐｍであり、ジクロロメタン含有量は０.５ｐｐｍであった。押出機のノズルでの温度は、４０９℃であった。ポリカーボネートの黄色度指数は２.３であった。
【符号の説明】
【００８４】
１  供給ライン
２  シェルアンドチューブ熱交換器
５  生成物分配器（図２挿入チューブ）
６  ノズル板（図２オリフィス）
７  分離容器
８  蒸気ライン
９  流入領域
１０  予備領域
１１  脱蔵領域
１２  脱蔵ドーム
１３  添加位置
１４  供給ライン
１５  添加位置
１６  圧力増加および混合領域
２０  フラッシュチューブ
２１  分離器
２２  蒸気ライン
２３  円錐部
２４  押出ハウジング
２５  押出軸
【図１】
0005844253.tif 000003
【図２】
0005844253.tif 000004
【図３】
0005844253.tif 000005
【図４】
0005844253.tif 000006